(57)【特許請求の範囲】
【請求項１】
導体に絶縁体を被覆した絶縁導体の外側に複数層からなるシース構造体が設けられている多層シースケーブルの製造方法であって、
前記シース構造体が、最外層シースとしての非発泡構造の外層シースと、前記外層シースの内側に設けられた、セル構造体を有する発泡シースとを含み、
前記発泡シースの前記セル構造体の形成のために用いる化学発泡剤の平均粒径が０．５μｍ以上１０μｍ以下であり、その化学発泡剤が０．５質量％以上８質量％以下含有されたマスターバッチをポリ塩化ビニル混和物１００質量部に対して０．２質量部以上５質量部以下で添加した発泡シース材料を押出して前記発泡シースを形成する多層シースケーブルの製造方法。
【請求項２】
導体に絶縁体を被覆した絶縁導体の外側に複数層からなるシース構造体が設けられている多層シースケーブルの製造方法であって、
前記シース構造体が、最外層シースとしての非発泡構造の外層シースと、前記外層シースの内側に設けられた、セル構造体を有する発泡シースと、前記発泡シースの内側に設けられた非発泡構造の内層シースとを含み、
前記外層シース、前記発泡シース及び前記内層シースの材料として、可塑剤含有量が１５質量％以上３０質量％以下であり、炭酸カルシウム含有量が５質量％以上３０質量％以下であるポリ塩化ビニル混和物を用いる多層シースケーブルの製造方法。
【請求項３】
前記発泡シースの前記セル構造体のセル径が５００μｍ以下である請求項１又は２に記載の多層シースケーブルの製造方法。
【請求項４】
前記発泡シースの前記セル構造体による質量減少率が１５％以上３５％以下である請求項１〜３の何れか１項に記載の多層シースケーブルの製造方法。
【発明の詳細な説明】
【技術分野】
【０００１】
本発明は、多層シースが発泡シースを含む複数層構造からなり、絶縁導体に当該多層シースを被覆してなる多層シースケーブルの製造方法に関するものである。
【背景技術】
【０００２】
従来から、ケーブルの柔軟性の向上、ケーブルの軽量化、シースの剥離性の向上等を目的として、シースとして例えばポリ塩化ビニル等の発泡体が用いられている。このような発泡シースケーブルの例として、特許文献１には、発泡させたポリ塩化ビニル等からなる発泡シースを導体に被覆してなる発泡シースケーブルが開示されている。
【０００３】
図４（ａ）にこの発泡シースケーブルの一例を断面図で示す。図示されるように、この発泡シースケーブルは、２本の導体１を並列してその周囲を発泡シース２で一括被覆して構成されている。また、図４（ｂ）は（ａ）において点線で囲まれた（イ）部を拡大して模式的に示した図である。この発泡シースケーブルでは、発泡シース２の発泡セルにより、シースの軽量化が図れ、ケーブルシースの剥離性が向上することが知られている。また、この発泡シースケーブルでは、擦れ等により容易に発泡セルが露出し、傷がつきやすくなるため、その対策として、発泡シース２が、表皮部２ａの発泡率を深層部２ｂより小さくする構成を有している。
【先行技術文献】
【特許文献】
【０００４】
【特許文献１】特開２００１−２９１４３２号公報
【発明の概要】
【発明が解決しようとする課題】
【０００５】
しかし、従来の発泡シースケーブルによれば、発泡シースがセル構造体を有しているので、可塑剤等を含有するポリ塩化ビニル混和物（ＰＶＣ混和物）自体の有酸素熱曝露面積が増加することになって、可塑剤の酸化による劣化やポリ塩化ビニルの塩化水素捕捉効率が低下すると考えられる。これによって耐熱性が低下する。また、発泡シースはセル構造体を有するので、変形量が大きくなる。また、寒冷環境下では、セル構造体を起点にして脆性破壊が生じるので、耐寒性が低下する。更に、ケーブル同士の擦れによる白化を完全に抑えることができないので、後述する３本のケーブルを撚り合わせて構成したトリプレックスケーブルに適用することが困難であった。
【０００６】
従って、本発明の目的は、軽量化及び柔軟性を維持しつつ、耐熱性、耐寒性及び擦れ白化性の改善を実現する多層シースケーブルの製造方法を提供することにある。
【課題を解決するための手段】
【０００７】
本発明は、上記した目的を実現するため、以下に述べる［１］〜［４］の多層シースケーブルの製造方法を提供する。
【０００８】
［１］導体に絶縁体を被覆した絶縁導体の外側に複数層からなるシース構造体が設けられている多層シースケーブルの製造方法であって、前記シース構造体が、最外層シースとしての非発泡構造の外層シースと、前記外層シースの内側に設けられた、セル構造体を有する発泡シースとを含み、前記発泡シースの前記セル構造体の形成のために用いる化学発泡剤の平均粒径が０．５μｍ以上１０μｍ以下であり、その化学発泡剤が０．５質量％以上８質量％以下含有されたマスターバッチをポリ塩化ビニル混和物１００質量部に対して０．２質量部以上５質量部以下で添加した発泡シース材料を押出して前記発泡シースを形成する多層シースケーブルの製造方法。
［２］導体に絶縁体を被覆した絶縁導体の外側に複数層からなるシース構造体が設けられている多層シースケーブルの製造方法であって、前記シース構造体が、最外層シースとしての非発泡構造の外層シースと、前記外層シースの内側に設けられた、セル構造体を有する発泡シースと、前記発泡シースの内側に設けられた非発泡構造の内層シースとを含み、前記外層シース、前記発泡シース及び前記内層シースの材料として、可塑剤含有量が１５質量％以上３０質量％以下であり、炭酸カルシウム含有量が５質量％以上３０質量％以下であるポリ塩化ビニル混和物を用いる多層シースケーブルの製造方法。
［３］前記発泡シースの前記セル構造体のセル径が５００μｍ以下である前記［１］又は［２］に記載の多層シースケーブルの製造方法。
［４］前記発泡シースの前記セル構造体による質量減少率が１５％以上３５％以下である前記［１］〜［３］に記載の多層シースケーブルの製造方法。
【発明の効果】
【０００９】
本発明によれば、多層シース構造体が、発泡シースを含んでいるので、軽量化及び柔軟性を有し、また、発泡シースよりも外側に外層シースがあるので、擦れによる白化を抑えることができ、また、前述した耐熱性は、外層シースが設けられているので、その低下が抑制され、耐熱試験後に良好な強度残率と伸び残率が得られる。更に、耐寒性は、所定の構造の多層シース構造体を設けたので、その低下が抑制される。
【図面の簡単な説明】
【００１０】
【図１】図１は本発明の多層シースケーブルの第１の実施の形態を示す断面図である。
【図２】図２は本発明の多層シースケーブルの第２の実施の形態を示す断面図である。
【図３】図３は本発明の多層シースケーブルを適用したトリプレックスケーブルを示す断面図である。
【図４】図４（ａ）は従来の発泡シースケーブルを示す断面図であり、図４（ｂ）は図４（ａ）の一部を拡大して示す断面図である。
【発明を実施するための形態】
【００１１】
［実施の形態］
以下、図１〜３を参照しながら本発明の実施の形態を説明する。図１は本発明の第１の実施の形態に係る３層のシース構造体を有する多層シースケーブルの断面を示す図であり、図２は本発明の第２の実施の形態に係る２層のシース構造体を有する多層シースケーブルの断面を示す図であり、図３は本発明の多層シースケーブルを適用したトリプレックスケーブルの断面を示す図である。
【００１２】
〔多層シースケーブル〕
図１に示す第１の実施の形態において、３層からなるシース構造体３０を有する多層シースケーブルは、絶縁導体２０と、この絶縁導体２０の外周に被覆される、非発泡構造の外層シース３１、外層シース３１の内側に設けられる発泡シース３２、及び発泡シース３２の内側に設けられる非発泡構造の内層シース３３を備えたシース構造体３０とから構成されている。
一方、図２に示す第２の実施の形態において、２層からなるシース構造体３０を有する多層シースケーブルは、絶縁導体２０と、この絶縁導体２０の外周に被覆される、外層シース３１及び発泡シース３２を備えたシース構造体３０とから構成されている。
なお、本発明の効果を奏する限り、外側シース３１と発泡シース３２の間や、発泡シース３２と内層シース３３の間に他の層を形成することもできる。
【００１３】
（シース構造体３０）
図１及び２の電気絶縁性のシース構造体３０は、外層シース３１と発泡シース３２を備える点で共通する。図１に示すようにシース構造体３０が更に内層シース３３を備えていることが耐熱性及び耐寒性の効果がより優れる点で好ましいが、軽量化及び柔軟性の点では図２に示す実施形態が好ましい。
【００１４】
＜外層シース３１＞
外層シース３１は、非発泡構造、すなわち、充実構造を有する。外層シース３１の材料としては、ベース樹脂としてポリ塩化ビニル（ＰＶＣ）を用いることが好ましいが、シース材料として使用できる樹脂であれば特に限定されることなく使用できる。外層シース材料の配合例（添加剤を含む）については、製造方法の説明において後述する。外層シース３１の層厚は、例えば０．０５ｍｍ以上０．５μｍ以下であることが好ましい。
【００１５】
＜発泡シース３２＞
発泡シース３２は、発泡により形成された多数のセル（空孔）を構造中に含むセル構造体を有する。セル構造体のセル径は、５００μｍ以下であることが好ましく、４５０μｍ以下であることがより好ましい。セル構造体のセル径の下限は特に限定しないが、現状６０μｍ以上である。
【００１６】
また、発泡シース３２は、化学発泡剤が分散されたマスターバッチを添加したシース材料を押出成形することで形成されるが、化学発泡剤が分散されたマスターバッチを添加せずにシース材料が非発泡の構造で押出された際の質量を１００％とした場合の、セル構造体（空孔）の形成による質量減少率が１５％以上３５％以下になっていることが好ましい。
【００１７】
上記マスターバッチ以外の発泡シース３２の材料は、外層シース３１の材料と同様である。外層シース３１の材料と同一材料とすることが望ましい。発泡シース３２の材料に添加するマスターバッチとしては、セル構造体のセル径を５００μｍ以下とし、質量減少率を１５％以上３５％以下にコントロールするため、化学発泡剤の平均粒径が０．５μｍ以上１０μｍ以下からなり、その化学発泡剤が０．５質量％以上８質量％以下含有されたマスターバッチを適用している。マスターバッチの添加量は、ベース樹脂と添加剤を含む樹脂組成物（例えばＰＶＣ混和物）１００質量部に対して０．２質量部以上５質量部以下である。マスターバッチが押出工程で添加されてセル構造体が形成される。マスターバッチは、予めシース材料に添加混合しておいてもよい。発泡シース材料の配合例（添加剤を含む）については、製造方法の説明において後述する。発泡シース３２の層厚は、例えば０．５ｍｍ以上１．５ｍｍ以下であることが好ましい。
【００１８】
＜内層シース３３＞
内層シース３３は、非発泡構造、すなわち、充実構造を有する。内層シース３３の材料は、外層シース３１の材料と同様である。外層シース３１の材料と同一材料とすることが望ましい。内層シース材料の配合例（添加剤を含む）については、製造方法の説明において後述する。内層シース３３の層厚は、例えば０．０５ｍｍ以上０．５μｍ以下であることが好ましい。
【００１９】
（絶縁導体２０）
絶縁導体２０は、導体１０と絶縁体１５とを含んでいる。導体１０及び絶縁体１５の材料としては、ケーブルに使用できるものであればよく、特に限定されない。導体径や絶縁体厚さについても特に限定されない。
【００２０】
〔多層シースケーブルの製造方法〕
次に、本発明の多層シースケーブルの製造方法について説明する。
【００２１】
本発明の多層シースケーブルを製造するにあたっては、導体１０に絶縁体１５（例えばシラン架橋ポリエチレン）を被覆した絶縁導体２０に、２層あるいは３層ヘッドを有する押出機を用いて各層のシース材料（例えばＰＶＣ混和物）を被覆し、シース構造体３０を形成する。発泡シース３２のシース材料には、押出成形時又は押出成形前に、樹脂組成物（例えばＰＶＣ混和物）に化学発泡剤が分散されたマスターバッチが添加される。
【００２２】
本実施の形態において好適なシース材料であるＰＶＣ混和物について以下に説明する。また、マスターバッチに添加される化学発泡剤について以下に説明する。
【００２３】
本実施の形態におけるＰＶＣ混和物としては、ベース樹脂であるＰＶＣに可塑剤及び炭酸カルシウムが添加されたものが好ましい。なお、本発明の効果を奏する限り、シース材料に添加可能なその他の添加剤（例えば、安定剤、難燃剤、老化防止剤、紫外線吸収剤、着色剤、軟化剤、滑剤、加工助剤、架橋助剤）が添加されていてもよい。
【００２４】
発泡シース３２のシース材料としては、化学発泡剤が分散されたマスターバッチをＰＶＣ混和物１００質量部に対して０．２質量部以上５質量部以下で添加した発泡シース材料が好適である。マスターバッチの添加量の下限は、ＰＶＣ混和物１００質量部に対して０．５質量部以上であることが好ましく、１質量部以上であることがより好ましい。マスターバッチの添加量の上限は、ＰＶＣ混和物１００質量部に対して４質量部以下であることが好ましく、３質量部以下であることがより好ましい。
【００２５】
（ＰＶＣ）
ＰＶＣの重合度は、コスト、成形性の面から平均重合度が１３００付近のものが好ましい。押出時のフローを良化するため平均重合度が１０００のＰＶＣを用いても良い。
【００２６】
（可塑剤）
可塑剤は、例えばフタル酸エステル、トリメリット酸エステル、ポリエステルのうちから単独で選択しても良く、併用処方しても良い。また、耐熱性を追求する目的でエポキシ系可塑剤、耐寒性を追究する目的でジカルボン酸エステルを２次可塑剤として用いても良い。コスト、成形性からフタル酸エステルを用いることが好ましく、その中でも供給性の面からフタル酸ビス（２−エチルヘキシル）（ＤＥＨＰ）やフタル酸ジイソノニル（ＤＩＮＰ）がより好ましい。可塑剤は、ＰＶＣ混和物中に１５質量％以上３０質量％以下添加されていることが好ましく、１８質量％以上２８質量％以下添加されていることがより好ましい。
【００２７】
（炭酸カルシウム）
通常、炭酸カルシウムはＰＶＣの充填剤として添加されるが、本発明の実施形態では、発泡シース３２のセル構造体形成時の発泡径制御のために用いられる。炭酸カルシウムの添加量は５質量％以上３０質量％以下が好ましく、１０質量％以上２５質量％以下がより好ましい。下限は１５質量％以上であることが更に好ましい。炭酸カルシウムの添加量が５質量％未満だとセル構造体の径を均一にコントロールすることが難しく、３１質量％以上だとセル構造体の形成を阻害することがある。炭酸カルシウムは、コストを考慮すると重質炭酸カルシウムを用いることが好ましく、レーザー回折式粒度分布計により測定した平均粒径は０．８μｍ以上３μｍ以下にコントロールされていることが好ましい。また、炭酸カルシウムには、ステアリン酸など脂肪酸による表面処理がなされていることが、ケーブルの擦れによる白化を抑制する観点から好ましい。
【００２８】
（化学発泡剤）
化学発泡剤としては、例えばアゾジカルボンアミド（ＡＤＣＡ）が好適である。レーザー回折式粒度分布計により測定した化学発泡剤の平均粒径は０．５μｍ以上１０μｍ以下からなることが好ましく、０．５μｍ以上５μｍ以下にコントロールされていることがより好ましい。平均粒径が０．５μｍ未満だと、材料自体のコストが高くなり、１１μｍ以上だとセル径が５００μｍ以下のセル構造体が得られないためである。マスターバッチ中の化学発泡剤の添加量は０．５質量％以上８質量％以下が好ましく、０．５質量％以上６質量％以下がより好ましい。
【００２９】
〔トリプレックスケーブル〕
図３に示すトリプレックスケーブルは、本発明の実施の形態に係る上記の多層シースケーブル３本を撚り合わせて構成したものである。本発明の実施の形態に係る多層シースケーブルは擦れ白化性に優れるため、トリプレックスケーブルとして使用しても擦れ白化が抑制される。なお、トリプレックスケーブルに限らず、２本又は４本以上のケーブルを撚り合せた多芯ケーブルにおいても同様の効果を有する。
【実施例】
【００３０】
以下、本発明の多層シースケーブルの実施例１〜１０、及び比較例１〜５を説明する。
【００３１】
シース構造体３０の各層のシース材料として表１に記載の配合のＰＶＣ混和物を準備した。ＰＶＣ混和物は、表１記載の各種材料を計量した後、１００Ｌヘンシェルミキサーで混合し、ドライアップさせた材料をスクリュー径４０ｍｍの２軸混練押出機を用いてペレット状に成形した。混練押出機の成形温度は１５０℃以上１７０℃以下で行なった。
【００３２】
また、発泡シース３２のシース材料に添加するマスターバッチを表２の配合にしたがって準備した。マスターバッチは、ドライアップさせた上記ＰＶＣ混和物に表２に示す平均粒径の化学発泡剤（ＡＤＣＡ）を混合し、カッタミルで再粉砕した粉体を、スクリュー径４０ｍｍの２軸混練押出機を用いてペレット状に成形した。混練押出に関しては１１０℃以上１３０℃以下で低温混練を実施した。
【００３３】
次に、表３に示す配合比にて表１に示すＰＶＣ混和物と表２に示すマスターバッチとを混合して発泡シース３２のシース材料を得た。
【００３４】
【表１】
0006503311.tif 000002
【００３５】
【表２】
0006503311.tif 000003
【００３６】
【表３】
0006503311.tif 000004
【００３７】
（ケーブル作製）
３８ｍｍ２の円形圧縮導体１０（外径７．３ｍｍ）にシラン架橋ＰＥを絶縁体１５として肉厚１．２ｍｍとなるように被覆し、外径９．７ｍｍの絶縁導体２０を得た。その後、３層ヘッド付押出機を用いて充実構造の外層シース３１、発泡シース３２、充実構造の内層シース３３を合計厚１．５ｍｍとなるように被覆して対象となる多層シースケーブルを作製した。表３に示した発泡シース３２のシース材料は、押出機の発泡シース形成用投入口に投入された。作製した多層シースケーブルのシース構造体３０の各層の肉厚を表４に示し、各層の組成を表５に示す。また、実施例の多層シースケーブルにおいて採用した各層の肉厚及び組成を表６に示し、比較例の多層シースケーブルにおいて採用した各層の肉厚及び組成を表７に示す。表６〜７中のＡ〜Ｅは表４のＡ〜Ｅに相当し、ａ−１〜ｆは表５のａ−１〜ｆに相当する。
【００３８】
【表４】
0006503311.tif 000005
【００３９】
【表５】
0006503311.tif 000006
【００４０】
【表６】
0006503311.tif 000007
【００４１】
【表７】
0006503311.tif 000008
【００４２】
（シース構造体３０の評価及び測定）
次に、上記のようにして作製した多層シースケーブルのシース構造体３０の評価及び測定を以下の方法にて行なった。評価結果及び測定結果を表６〜７に示す。いずれの評価試験も◎及び〇を合格、△及び×を不合格と評価した。
【００４３】
（耐熱性）
作製した多層シースケーブルからシース構造体３０を剥いだ後、所定のダンベルで打ち抜いて、１００℃×４８ｈｒの空気加熱老化試験（JIS K 6257）を実施した。加熱老化試験後の強度残率が９０％以上、かつ伸び残率が８５％以上となるものを◎とし、強度残率（JIS K 7113）が８５％以上９０％未満、かつ伸び残率（JIS K 7113）が８０％以上８５％未満となるものを○とした。また、強度残率が８５％未満か、伸び残率が８０％未満となるものを×とした。
【００４４】
（耐寒性）
作製した多層シースケーブルからシース構造体３０を剥いだ後、ＪＩＳＫ６７２３準拠の型枠を用いて幅６ｍｍ、長さ３８ｍｍの試験片を作製した。この試験片を用いて耐寒性試験（JIS K 6723）を実施した。試験結果が−２０℃以下のものを◎、−２０℃を超え−１５℃以下のものを○、−１５℃を超えるものを×とした。
【００４５】
（軽量化）
作製した多層シースケーブルからシース構造体３０を剥いだ後、長さ３０ｃｍの試験片を作製し、質量を測定した。比較例１（組成１からなる外層シース３１のみ）の試験片３０ｃｍ当たりの質量を１００とし、試験片３０ｃｍ当たりの質量が８５以下となるものを◎、８５を超え９０以下となるものを○、９０を超え９９未満となるものを△、９９以上で変化がないとみなされるものを×とした。
【００４６】
（柔軟性）
作製した多層シースケーブルからシース構造体３０を剥いだ後、１００%モジュラス値（JIS K 7113）を測定した。軽量化の評価と同様に、比較例１（組成１からなる外層シース３１のみ）を基準（指標）とした。比較例１の１００%モジュラス値を１００とし、９０以下となるものを◎、９０を超え９５以下となるものを○、９５を超え９９未満となるものを△、９９以上で変化がないとみなされるものを×とした。
【００４７】
（擦れ白化性）
作製した多層シースケーブルを３０ｃｍに切断したものを２本用意した。１本の両端を固定した状態で、これのほぼ中央部のシース面にもう１本のほぼ中央部のシース面を十字の状態で接触させ、手動で３０回往復作業を実施して、擦れ白化性の指標とした。擦れ白化の少なかった比較例１（組成１からなる外層シース３１のみ）を基準とした。比較例１と同等かもしくはより白化が少ないものを◎、比較例１より劣るが目視で許容範囲にあるものを○、白化が激しいもの（目視で許容範囲にないもの）を×とした。本判断基準の採用は、図３に示したトリプレックスケーブルの擦れ白化度合と３本撚り合せる時にケーブル外面が擦れ白化する度合との相関を示すためである。
【００４８】
（セル構造体のセル径）
作製した多層シースケーブルから発泡シース３２を採取した。スライスした発泡シース３２の断面写真を取得し、発泡シース３２のセル構造体のセル径（μｍ）を寸法チェック付き電子顕微鏡にて測定した。発泡シース３２を有していない比較例１〜３については測定を行わなかった。
【００４９】
（質量減少率）
作製した多層シースケーブルから外層シース３１と発泡シース３２を分別採取し、長さ３０ｃｍの試験片を作製し、各質量を測定した。１００×（１−（発泡シース３２の質量）/（外層シース３１の質量））の計算式から発泡シース３２のセル構造体形成による質量減少率（％）を求めた。比較例はいずれも単層なので測定を行わなかった。
【００５０】
（実施例１〜１０と比較例１〜５の対比）
図１及び２に示した絶縁導体２０に被覆してなるシース構造体３０が２層もしくは３層構造からなり、発泡シース３２にセル構造体を有している多層シースケーブルにおいて、耐熱性、耐寒性、軽量化、柔軟性、擦れ白化性を評価した結果、表６の通り良好な結果が得られた。いずれも発泡シース３２のセル構造体の径が５００μｍ以下で質量減少率が１５％以上３５％以下（表６）にコントロールされている。より良好な性能を有している構造は、実施例１〜４であり、発泡シース３２のセル構造体の形成のために用いる化学発泡剤の平均粒径が０．５μｍ以上１０μｍ以下、その化学発泡剤が０．５質量％以上８質量％以下含有されたマスターバッチをＰＶＣ混和物に対して０．５質量部以上５質量部以下添加した系である。また、シース構造体３０の各層の材料として、同一のＰＶＣ混和物を用いる場合は、可塑剤含有量が１５質量％以上３０質量％以下、炭酸カルシウム含有量が５質量％以上３０質量％以下であることが望ましいことが把握できた。
【００５１】
一方、シース構造体３０を１層の外層シース３１又は発泡シース３２だけからなる構成とした場合は、表７の比較例の通り、耐熱性、耐寒性、軽量性、柔軟性、擦れ白化性を両立する結果は得られなかった。
【００５２】
以上、表６〜７に示してきた通り、本発明の多層シースケーブルによれば、耐熱性、耐寒性、軽量性、柔軟性を確保しつつ、擦れ白化性に優れることが理解できる。
【００５３】
このような特性、特に擦れ白化性に優れているので、図３に示すように、本発明の多層シースケーブル３本を撚り合わせたトリプレックスケーブルに適用することができる。
【００５４】
なお、本発明は本発明の主旨を変えない範囲で種々変更実施可能なことは勿論である。
【符号の説明】
【００５５】
１,１０  導体、２，３２  発泡シース、１５  絶縁体、２０  絶縁導体、３０  シース構造体、３１  外層シース、３３  内層シース
【図１】
0006503311.tif 000009
【図２】
0006503311.tif 000010
【図３】
0006503311.tif 000011
【図４】
0006503311.tif 000012